(57)【特許請求の範囲】
【請求項１】
エチレン・（メタ）アクリル酸低級アルキルエステル共重合体であるエチレン・不飽和エステル共重合体（Ａ）４０〜９８重量部、スチレン系モノマーを主体とする重合体ブロック（Ｘ）と共役ジエン化合物を主体とするブロック（Ｙ）のブロック共重合体及び該ブロック共重合体の水素添加物から選ばれるエラストマー（Ｂ）６０〜０重量部及び直鎖低密度ポリエチレン及びポリプロピレンから選ばれる結晶性ポリオレフィン（Ｃ）３０〜２重量部（ただし（Ｂ）と（Ｃ）の合計量は２〜６０重量部である）および（Ｄ）粘着付与剤０〜３０重量部［ただし（Ａ）、（Ｂ）、（Ｃ）、（Ｄ）の合計量は１００重量部］からなるエチレン共重合体組成物。
【請求項２】
前記（Ａ）４０〜９８重量部、前記（Ｂ）６０〜２重量部及び前記（Ｃ）３０〜２重量部（ただし（Ｂ）と（Ｃ）の合計量は４〜６０重量部である）および前記（Ｄ）０〜３０重量部［ただし（Ａ）、（Ｂ）、（Ｃ）、（Ｄ）の合計量は１００重量部］からなる請求項１に記載のエチレン共重合体組成物。
【請求項３】
エチレン・不飽和エステル共重合体（Ａ）が、エチレン・アクリル酸メチル共重合体である請求項１または２に記載のエチレン共重合体組成物。
【請求項４】
粘着付与樹脂（Ｄ）が、水素添加炭化水素樹脂である請求項１〜３のいずれかに記載のエチレン共重合体組成物。
【請求項５】
前記エチレン共重合体組成物が、さらにエチレン共重合体組成物中の重合体成分１００重量部に対し１０重量部までの防曇剤（Ｅ）を配合する請求項１〜４のいずれかに記載のエチレン共重合体組成物。
【請求項６】
防曇剤が、多価アルコールのエステルである請求項５に記載のエチレン共重合体組成物。
【請求項７】
請求項１〜６のいずれかに記載のエチレン共重合体組成物からなる易開封性シール材料。
【請求項８】
炭化水素系重合体にシールするための請求項７記載の易開封性シール材料。
【請求項９】
基材に請求項７または８に記載の易開封性シール材料が積層されてなる包装材料。
【発明の詳細な説明】
【技術分野】
【０００１】
本発明は、種々の材料に対して優れた密封性と易開封性を示すエチレン共重合体組成物及び該組成物からなる易開封性シール材料に関する。より詳細には、ポリプロピレンやポリスチレンなどの炭化水素系重合体のシール材料として好適な、防曇性エチレン共重合体組成物及び該組成物からなる易開封性シール材料に関する。
【背景技術】
【０００２】
カップ麺、ゼリー、ヨーグルト、豆腐など各種飲食品や医薬品の容器として、易開封性蓋材を備えたプラスチック容器が広く使用されている。このような易開封性蓋材のシール層に用いられる押出ラミネート加工可能なシール材料として種々のものが提案され、また実用化されてきた。例えばエチレン・酢酸ビニル共重合体と粘着付与樹脂の組成物、これにポリエチレンや低結晶性エチレン・α−オレフィン共重合体などを配合した組成物などが、密封性と易開封性とを備えたシール材料となることが知られている（例えば特許文献１〜２参照）。
【０００３】
しかしながら容器本体に使用されるプラスチック材料の種類も増え、新しい材料に対しては従来のシール材料では充分に対応できないものもあり、新たなシール材料の出現が望まれている。また既存のプラスチック材料を使用した容器であっても、用途によっては望まれるヒートシール特性が異なっていたり、また他の特性が要求されたりすることがあり、このような要求に耐えられるようなシール材料も望まれている。
【０００４】
例えば、ポリエチレン、ポリプロピレン、ポリスチレン、ポリエステルなどが容器材料として古くから使用されてきたが、多くの場合、容器材料に合わせたシール材料が個別に選択され、使用されていた。ところが近年、コストダウンの要請が強く、種々の容器材料に共通して使用可能なシール材料が望まれている。とくにコスト、その他の特性からポリプロピレンやポリスチレンの容器の使用が増えているが、これに共通して使用可能な易開封性シール材料が求められている。
【０００５】
ところでこの種の易開封性シール材料においては、従来、ヒートシール強度を中心とした評価がなされており、シール層には、直接防曇性が要求されることはないため、防曇性に着目した検討はなされていなかった。しかるに蓋材は、一般に、蓋材の基材全面にシール材料が積層されて構成されており、飲食品等の容器等に使用して冷蔵庫に保管されると、シール部以外の部分で曇りが生じることがあった。この場合、透明容器においては内容物が見えにくくなり、消費者の印象を悪くするという問題点があった。
【０００６】
そこでシール材料に防曇剤を配合することによってこの問題を解決しようとする場合、シール材料によっては防曇効果が認められない場合やシール性能に悪影響を及ぼす場合があり、優れたシール性能と防曇性を併せ持つシール材料の開発は必ずしも容易ではなかった。
【０００７】
【特許文献１】特公昭６３−２９８９４号公報
【特許文献２】特公平１−３８９５号公報
【発明の開示】
【発明が解決しようとする課題】
【０００８】
本発明の目的は、種々の材料、とりわけポリプロピレンやポリスチレンなどの炭化水素系重合体に対して密封性、低温ヒートシール性、易開封性に優れたエチレン共重合体組成物を提供することにある。
また本発明の他の目的は、種々の材料、とりわけポリプロピレンやポリスチレンなどの炭化水素系重合体に対して密封性、低温ヒートシール性、易開封性に優れ、しかも充分な防曇性を示すシール材料となるエチレン共重合体組成物を提供することにある。
本発明の他の目的は、このようなエチレン共重合体組成物を用いた易開封性シール材料、及び基材にこのようなシール材料を積層してなる包装材料を提供することにある。
【課題を解決するための手段】
【０００９】
エチレン・（メタ）アクリル酸低級アルキルエステル共重合体（Ａ）４０〜９８重量部、スチレン系モノマーを主体とする重合体ブロック（Ｘ）と共役ジエン化合物を主体とするブロック（Ｙ）のブロック共重合体及びその水素添加物から選ばれるエラストマー（Ｂ）６０〜０重量部及び直鎖低密度ポリエチレン及びポリプロピレンから選ばれる結晶性ポリオレフィン（Ｃ）３０〜２重量部（ただし（Ｂ）と（Ｃ）の合計量は２〜６０重量部である）および（Ｄ）粘着付与剤０〜３０重量部［ただし（Ａ）、（Ｂ）、（Ｃ）、（Ｄ）の合計量は１００重量部］からなるエチレン共重合体組成物を提供する。
【００１０】
また本発明は、前記したエチレン共重合体組成物が、さらにエチレン共重合体組成物中の重合体成分１００重量部に対し１０重量部までの防曇剤（Ｅ）を配合したエチレン共重合体組成物を提供する。
【００１１】
本発明は、本発明のエチレン共重合体組成物からなる易開封性シール材料が提供される。本発明の易開封性シール材料は、炭化水素系重合体などにシールするのに好適に使用することができる。
本発明によれば、基材に前記易開封性シール材料が積層されてなる包装材料も提供される。
【発明の効果】
【００１２】
本発明によれば、ポリプロピレンやポリスチレンなどの炭化水素系重合体に対して、適度なヒートシール強度を有し、ヒートシール強度の温度依存性も少なく、低温でヒートシールすることが可能な易開封性シール材料を提供することができる。
【００１３】
本発明によれば、またポリプロピレンやポリスチレンなどの炭化水素系重合体に対して、適度なヒートシール強度を有し、ヒートシール強度の温度依存性も少なく、低温でヒートシールすることが可能な易開封性シール材料を提供することができる。
【００１４】
このような易開封性シール材料は、単層であるいは基材に積層して、炭化水素系重合体に対する熱融着フィルムとして使用することができる。また基材に積層して、炭化水素系重合体容器などの蓋材として使用することができる。とくに飲食品の包装材料として使用するときに、防曇性が優れているので、冷蔵庫に保存された場合にも曇りを生じることはなく、商品イメージを損なうことはない。
【発明を実施するための形態】
【００１５】
本発明は、エチレン・（メタ）アクリル酸低級アルキルエステル共重合体であるエチレン・不飽和エステル共重合体（Ａ）４０〜９８重量部、スチレン系モノマーを主体とする重合体ブロック（Ｘ）と共役ジエン化合物を主体とするブロック（Ｙ）のブロック共重合体及び該ブロック共重合体の水素添加物から選ばれるエラストマー（Ｂ）６０〜０重量部及び直鎖低密度ポリエチレン及びポリプロピレンから選ばれる結晶性ポリオレフィン（Ｃ）３０〜２重量部（ただし（Ｂ）と（Ｃ）の合計量は２〜６０重量部である）および（Ｄ）粘着付与剤０〜３０重量部［ただし（Ａ）、（Ｂ）、（Ｃ）、（Ｄ）の合計量は１００重量部］からなるエチレン共重合体組成物を提供する。
【００１６】
エチレン・不飽和エステル共重合体（Ａ）としては、炭化水素系重合体に対するシール強度やべたつきの程度、あるいは食品包装用途においては耐油性などを考慮すると、不飽和エステル単位含有量が３〜３０重量％、とくに４〜２５重量％の範囲のものが好適である。エチレン・不飽和エステル共重合体（Ａ）の不飽和エステルとしては、酢酸ビニル、プロピオン酸ビニルのようなビニルエステル、アクリル酸メチル、アクリル酸エチル、アクリル酸イソプロピル、アクリル酸ｎプロピル、アクリル酸イソブチル、アクリル酸ｎブチル、メタクリル酸メチル、メタクリル酸エチル、メタクリル酸イソブチル、マレイン酸ジメチル、マレイン酸ジエチルのような不飽和カルボン酸エステルを例示することができる。とくに好ましい不飽和エステルは、酢酸ビニル及びアクリル酸又はメタクリル酸の低級アルキルエステルである。エチレン・不飽和エステル共重合体（Ａ）は２種以上混合して使用することができる。
【００１７】
エチレン・不飽和エステル共重合体（Ａ）はまた、加工性、シール強度、耐油性等を勘案すると、１９０℃、２１６０ｇ荷重におけるメルトフローレート（ＪＩＳ  Ｋ７２１０−１９９９）が０．１〜５００ｇ／１０分、とくに０．５〜１５０ｇ／１０分のものを使用するのが好ましい。
【００１８】
上記のようなエチレン・不飽和エステル共重合体（Ａ）は、高温、高圧下のラジカル共重合によって得ることができる。例えば通常のオートクレーブ法による高圧ラジカル重合プロセスによって製造されるランダム性良好な共重合体（Ａ）を使用することができるが、これより不均一性が高く、同一不飽和エステル単位含有量のもので比較して融点が高い、チューブラー法による高圧ラジカル重合プロセスによって製造される共重合体（Ａ）が特に好適に用いられる。
【００１９】
本発明のエチレン・不飽和エステル共重合体（Ａ）としては、ＤＳＣによる融点（Ｔ℃）（ＪＩＳ  Ｋ７１２１に準拠）が、不飽和エステル単位含有量（Ｘモル％）との関係において、下記式
−３．０Ｘ＋１２５≧Ｔ≧−３．０Ｘ＋１０９
を満足する共重合体が好ましく用いられる。本発明では、Ｘは０．５〜１２．２の範囲にあることが好ましい。この式を満足するエチレン・不飽和エステル共重合体（Ａ）は、通常のランダム性良好な共重合体に比較して、不均一性が高く、同一不飽和エステル単位含有量のもので比較して融点が高い。このような共重合体は、例えば高圧ラジカル重合法において、オートクレーブ法で多段重合するかあるいはチューブラー法によって製造することができる。これら製法の一例として、特開昭６２−２７３２１４号や特許第３４２３３０８号の各公報に紹介された方法を挙げることができる。
【００２０】
本発明のエラストマー（Ｂ）としては、スチレン系熱可塑性エラストマーを使用することができる。スチレン系熱可塑性エラストマーとしては、スチレン系モノマーを主体とする重合体ブロック（Ｘ）と共役ジエン化合物を主体とするブロック（Ｙ）のブロック共重合体及び該ブロック共重合体の共役ジエン重合単位を水素添加したものを例示することができる。ここにスチレン系モノマーとしては、スチレン、α−メチルスチレン、ビニルトルエン、ｔ−ブチルスチレンなどを例示することができるが、とくにスチレンが好ましい。また共役ジエン化合物としては、ブタジエン、イソプレン、クロロプレン、２，３−ジメチルブタジエンなどを例示することができるが、とくにブタジエン又はイソプレンが好ましい。
【００２１】
スチレン系モノマーを主体とする重合体ブロック（Ｘ）と共役ジエン化合物を主体とする重合体ブロック（Ｙ）のブロック共重合体としては、例えば、（Ｘ−Ｙ）ｎ又は（Ｘ−Ｙ）ｎ−Ｘ（式中、ｎは１以上の整数）で表される直鎖状、分岐状、放射状のブロック共重合体を挙げることができる。スチレン系モノマー重合体ブロックが１０〜６０重量％、共役ジエン重合体ブロックが９０〜４０重量％程度のブロック共重合体又はその水素添加物がその代表的なものである。
【００２２】
スチレン系熱可塑性エラストマーとしては、オレフィン性二重結合ができるだけ少ないものが望ましく、上記スチレン系モノマーを主体とする重合体ブロックと共役ジエン化合物を主体とする重合体ブロックからなるブロック共重合体の共役ジエン重合単位の７０％以上、好ましくは９０％以上が水素添加されたものが好ましい。より具体的には、共役ジエン化合物を主体とする重合体ブロックにおける１，２−又は３，４−などのビニル結合が１０％以上、好ましくは２０〜８０％、一層好ましくは３０〜６０％のブロック共重合体が水素添加されたスチレン系化合物含量が８〜５０重量％、好ましくは１０〜４０重量％の水素添加ブロック共重合体であって、例えばＸ−Ｙ’−Ｘ型ブロック共重合体が最適である。ここにＸはスチレン系重合体ブロックを、またＹ’は水素添加共役ジエン重合体ブロック、すなわちアルキレン共重合体ブロック、具体的にはエチレン・ブテン共重合体ブロックあるいはエチレン・プロピレン共重合体ブロックなどである。このようなブロック共重合体は、一般にＳＢＳと称されているスチレンーブタジエンースチレンブロック共重合体あるいはＳＩＳと称されているスチレンーイソプレンースチレンブロック共重合体のブタジエン重合体ブロックあるいはイソプレン重合体ブロックを水素添加して得られるものであって、一般にＳＥＢＳあるいはＳＥＰＳと称せられているものである。熱可塑性スチレン系エラストマーとしては、２００℃、５ｋｇ荷重におけるメルトフローレート（ＡＳＴＭ  Ｄ１２３８）が０．１〜５００ｇ／１０分、とくに０．５〜１５０ｇ／１０分程度のものを使用するのが好ましい。これらは例えば、クレイトン１１０１（ＳＢＳ）、クレイトン１１０２（ＳＢＳ）、クレイトン１１０７（ＳＩＳ）、クレイトン４１２２（ＳＢＳ）、クレイトンＧ１６５１（ＳＥＢＳ）、クレイトンＧ１６５２（ＳＥＢＳ）、クレイトンＧ１６５７（ＳＥＢＳ）などの商品名のものを使用することができる。
【００２３】
本発明のエチレン共重合体組成物に使用することができる結晶性ポリオレフィン（Ｃ）は、Ｘ線における結晶化度が４０％を超えるオレフィンの単独重合体又はオレフィン同士の共重合体であって、具体的には各種密度のポリエチレン、ポリプロピレン、ポリ−１−ブテン、ポリ−４−メチル−１−ペンテンなどを挙げることができる。これらの中ではポリエチレン、中でも直鎖低密度ポリエチレンを用いるか、あるいはポリプロピレンを使用することが好ましい。
【００２４】
上記直鎖低密度ポリエチレンは、エチレンと炭素数３以上、好ましくは３〜１２のα−オレフィンの共重合体であって、密度が８９０〜９４０ｋｇ／ｍ３、好ましくは９００〜９３０ｋｇ／ｍ３のものである。これらはシクロペンタジエニル骨格を有する配位子を有するジルコニウムの化合物からなるメタロセン触媒成分と有機アルミニウムオキシ化合物触媒成分の組み合わせ触媒のようなシングルサイト触媒、あるいは高活性チタン触媒成分と有機アルミニウム化合物触媒成分の組み合わせ触媒のようなマルチサイト触媒の存在下に、エチレンと炭素数３以上のα−オレフィン、例えばプロピレン、１−ブテン、１−ペンテン、１−ヘキセン、１−オクテン、１−デセン、１−ドデセン、４−メチル−１−ペンテンなどを共重合することによって製造することができる。とくにシングルサイト触媒を用いて得られる直鎖低密度ポリエチレンが好適である。直鎖低密度ポリエチレンとしてはまた、他成分との混和性や加工性を考慮すると、１９０℃、２１６０ｇ荷重におけるメルトフローレート（ＡＳＴＭ  Ｄ１２３８）が０．１〜５００ｇ／１０分、とくに０．５〜１５０ｇ／１０分のものを使用することが好ましい。
【００２５】
ポリオレフィン（Ｃ）として好適なポリプロピレンは、プロピレン単独重合体又はプロピレンを主体とするプロピレンとその他のα−オレフィンとの共重合体であって、密度は８７０〜９３０ｋｇ／ｍ３、とくに８８０〜９２０ｋｇ／ｍ３のものが好ましい。また２３０℃、２１６０ｇ荷重におけるメルトフローレート（ＡＳＴＭ  Ｄ１２３８）が０．１〜５００ｇ／１０分、とくに０．５〜１５０ｇ／１０分のものが好ましい。上記プロピレンの共重合体においてプロピレンと共重合されるα−オレフィンとしては、炭素数２〜１２、とくに炭素数２〜１０のものが好ましく、具体的には、エチレン、１−ブテン、１−ヘキセン、１−オクテン、１−デセン、１−ドデセン、４−メチルー１−ペンテンなどの１種又は２種以上を例示することができる。このようなプロピレン・α−オレフィン共重合体中のα−オレフィン単位の含有量は、２０モル％以下、とくに０．１〜１５モル％であることが好ましい。該プロピレン共重合体は、ランダム共重合体でもブロック共重合体であってもよい。これらポリプロピレンは、立体規則性オレフィン重合触媒の存在下にプロピレンを重合又は共重合することによって得ることができる。
【００２６】
本発明のエチレン共重合体組成物に使用することができる粘着付与樹脂（Ｄ）は、脂肪族系炭化水素樹脂、脂環族系炭化水素樹脂、芳香族系炭化水素樹脂、ポリテルペン系樹脂、ロジン類、スチレン系樹脂、クマロン・インデン樹脂などを挙げることができる。脂肪族系炭化水素樹脂の例としては、１−ブテン、イソブテン、ブタジエン、１，３−ペンタジエン、イソプレンなど炭素数４〜５のモノ又はジオレフィンの少なくとも１種以上を含む留分を重合して得られる樹脂を挙げることができる。脂環族系炭化水素樹脂の例として、スペントＣ４〜Ｃ５留分中のジエン成分を環化二量化後重合させて得られる樹脂、シクロペンタジエンなどの環状モノマーを重合させた樹脂、芳香族系炭化水素樹脂を核内水添した樹脂などを挙げることができる。
【００２７】
芳香族系炭化水素樹脂の例として、ビニルトルエン、インデン、α−メチルスチレンなどのＣ８〜Ｃ１０のビニル芳香族炭化水素を少なくとも一種以上含有する留分を重合して得られる樹脂、あるいはこれら留分と上記脂肪族炭化水素留分を共重合して得られる樹脂などを挙げることができる。ポリテルペン系樹脂の例としては、α−ピネン重合体、β−ピネン重合体、ジペンテン重合体、テルペン・フェノール共重合体、α−ピネン・フェノール共重合体、これらの水素添加物などを挙げることができる。
【００２８】
ロジン類としては、ガムロジン、ウッドロジン、トール油などのロジン及びその変性物などであり、変性物としては水素添加、不均化、二量化、エステル化などの変性を施したものを例示することができる。スチレン系炭化水素樹脂としては、純度の高いスチレン、ビニルトルエン、α−メチルスチレン、イソプロピルトルエンなどのスチレン系単量体の１種又は２種以上を重合して得られる分子量の低い樹脂状重合体を挙げることができる。
【００２９】
本発明のエチレン共重合体組成物を飲食品包装用の易開封性シール材料として使用する場合には、無臭性、食品衛生性、他成分との混和性などを考慮すると、芳香族系炭化水素樹脂やテルペン樹脂などの炭化水素樹脂を水素添加した樹脂を使用することが好ましい。
【００３０】
本発明のエチレン共重合体組成物におけるエチレン・不飽和エステル共重合体（Ａ）の配合割合は、４０〜９８重量部、好ましくは４０〜９５重量部、さらに好ましくは５０〜９０重量部、エラストマー（Ｂ）の配合割合は、６０〜０重量部、好ましくは６０〜２重量部、さらに好ましくは５０〜１０重量部、結晶性ポリオレフィン（Ｃ）の配合割合は、３０〜０重量部、好ましくは３０〜２重量部、さらに好ましくは２０〜５重量部、および粘着付与剤（Ｄ）の配合割合は０〜３０重量部の範囲であることが好ましいが、（Ｂ）と（Ｃ）の合計量は２〜６０重量部であることが必要である［ただし（Ａ）、（Ｂ）、（Ｃ）、（Ｄ）の合計量は１００重量部である］。
【００３１】
本発明のエチレン共重合体組成物には、さらにエチレン共重合体組成物中の重合体成分（Ａ）、（Ｂ）及び（Ｃ）の合計量１００重量部に対し１０重量部まで、好ましくは０．０１〜１０重量部の防曇剤（Ｅ）を配合することができる。防曇剤を配合することによって、防曇性に優れ、ポリプロピレンやポリスチレンなどの炭化水素系重合体に対して、適度なヒートシール強度を有し、ヒートシール強度の温度依存性も少なく、低温でヒートシールすることが可能な易開封性シール材料の提供を可能とするエチレン共重合体組成物を得ることができる。
【００３２】
防曇剤（Ｅ）としては、非イオン系、アニオン系及びカチオン系の界面活性剤を使用することができる。例えば、ポリオキシアルキレンエーテル、多価アルコールの部分エステル、多価アルコールのアルキレンオキサイド付加物の部分エステル、ポリ（オキシエチレン）アルキルアミン、ポリ（オキシエチレン）アルキルアミド、高級アルコール硫酸エステルアルカリ金属塩、アルキルアリールスルホネート、四級アンモニウム塩などを挙げることができる。より具体的には、ポリオキシエチレンラウリルエーテル、ポリオキシエチレンステアリルエーテル、ポリオキシエチレンノニルフェニルエーテル、ポリエチレングリコールモノパルミテート、ポリエチレングリコールモノステアレート、ポリオキシエチレンソルビタンモノラウレート、ポリオキシエチレンソルビタンモノパルミテート、グリセリンモノラウレート、グリセリンモノパルミテート、グリセリンモノステアレート、グリセリンモノオレート、ペンタエリスリトールモノラウレート、ソルビタンモノパルミテート、ソルビタンモノベヘネート、ソルビタンモノステアレート、ソルビタンジステアレート、ジグリセリンモノオレート、トリグリセリンジオレート、ナトリウムラウリルサルフェート、ドデシルベンゼンスルホン酸ナトリウム、ブチルナフタレンスルホン酸ナトリウム、セチルトリメチルアンモニウムクロライド、トリメチルベンジルアンモニウムクロライド、トリエチルセチルアンモニウムイオダイド、ドデシルアミン塩酸塩、ラウリン酸ラウリルアミドエチルリン酸塩、オレイルアミノジエチルアミン塩酸塩、ドデシルピリジニウム硫酸塩などを挙げることができる。これらの中では非イオン系界面活性剤を使用するのが好ましく、とくに多価アルコールのエステル、とりわけ、ポリエチレングリコール、グリセリン、ジグリセリン及びソルビタンから選ばれる多価アルコールの脂肪酸エステルを使用するのが好ましい。これらは２種以上併用することができる。
【００３３】
本発明のエチレン共重合体組成物においては、任意に各種添加剤を配合することができる。かかる添加剤の代表例としては、押出加工性、離ロール性、フィルムの滑り性などを改善する目的で使用される滑剤及び／又は離ロール剤を挙げることができる。より具体的には、パルミチン酸アミド、ステアリン酸アミド、ベヘニン酸アミド、オレイン酸アミド、エルカ酸アミド、オレイルパルミドアミド、ステアリルパルミドアミド、メチレンビスステアリルアミド、メチレンビスオレイルアミド、エチレンビスオレイルアミド、エチレンビスエルカ酸アミドなどの各種アミド類、ポリエチレングリコール、ポリプロピレングリコールなどのポリアルキレングリコール、水添ひまし油、シリカ、タルクなどの無機質添加剤などである。これらの組成物中の配合量は、無機質添加剤の場合は０〜３重量％、好ましくは０．１〜３重量％程度、それ以外のものは０〜１重量％、好ましくは０．０１〜１重量％程度の範囲が適当である。
【００３４】
任意に配合し得る他の添加剤の例としては、粘着付与樹脂、酸化防止剤、熱安定剤、光安定剤、顔料、染料などを例示することができる。粘着付与樹脂は、シール強度の微調整を行うのに有用である。粘着付与樹脂としては例えば、脂肪族系炭化水素樹脂、脂環族系炭化水素樹脂、芳香族系炭化水素樹脂、ポリテルペン系樹脂、ロジン類、スチレン系樹脂、クマロン・インデン樹脂などを挙げることができる。脂肪族系炭化水素樹脂の例としては、１−ブテン、イソブテン、ブタジエン、１，３−ペンタジエン、イソプレンなど炭素数４〜５のモノ又はジオレフィンの少なくとも１種以上を含む留分を重合して得られる樹脂を挙げることができる。脂環族系炭化水素樹脂の例として、スペントＣ４〜Ｃ５留分中のジエン成分を環化二量化後重合させて得られる樹脂、シクロペンタジエンなどの環状モノマーを重合させた樹脂、芳香族系炭化水素樹脂を核内水添した樹脂などを挙げることができる。
【００３５】
本発明のエチレン共重合体組成物は、本発明にしたがって上記（Ａ）〜（Ｅ）から選ばれる成分及び必要に応じて配合されるその他添加剤を、同時に又は逐次的に混合することによって調製することができる。エチレン共重合体組成物を調製するに当たっては、単軸押出機、二軸押出機、バンバリーミキサー、各種ニーダーなどを用いて、例えば１３０〜２３０℃で溶融混合するのが好ましく、その混合順序にはとくに制限はない。
【００３６】
かくして得られる本発明のエチレン共重合体組成物は、押出加工性、シール強度等を考慮すると、１９０℃、２１６０ｇ荷重におけるメルトフローレート（ＪＩＳ  Ｋ７２１０−１９９９）が１〜４００ｇ／１０分、とくに１〜１５０ｇ／１０分程度となるように調製されていることが望ましい。
【００３７】
本発明のエチレン共重合体組成物は、易開封性シール材料、とくに包装材料の易開封性シール材料、とりわけポリプロピレンやポリスチレンなどの炭化水素系重合体に対する易開封性シール材料として好適である。易開封性シール材料に使用される場合、通常は各種基材に積層した形で使用される。かかる目的に使用される基材としては、紙、アルミニウム、ポリエステル、ポリエチレン、ポリプロピレン、（高衝撃）ポリスチレン、アルミ蒸着ポリエステル、アルミ蒸着ポリプロピレン、シリカ蒸着ポリエステルなどを挙げることができる。このような基材は単層である必要はなく、２層以上の積層体であってもよい。
【００３８】
本発明のエチレン共重合体組成物を基材に積層させるには、該組成物を予めキャスト法やインフレーション法によりフィルム化し、ドライラミネーション法により基材と貼り合わせる方法、該組成物を直接基材上に押出コーティングする方法、ポリエチレン等を接着層として用い、基材上にサンドイッチラミネーションにより接着層を介して積層する方法、基材と該組成物を共押出する方法などを採用することができる。
【００３９】
かくして得られる積層体は、各種包装材料として使用することができる。とくに各種容器、とりわけポリプロピレン製容器やポリスチレン製容器の蓋材として使用するときに、防曇性、密封性、易開封性等に優れた蓋材となる。またこれら炭化水素系重合体の容器のみならず、他の材料の容器、例えば、ポリエステル、ポリカーボネート、ポリ塩化ビニル等の容器の蓋材としても利用できる。このような蓋付容器は、例えば、ゼリー、プリン、ヨーグルト、みつ豆、サワー、豆腐、乳酸飲料、和菓子、加工肉などの飲食物、薬品、医療容器、トナーなどの各種包装に使用することができる。
【実施例】
【００４０】
以下、実施例により本発明をさらに詳細に説明する。尚、実施例及び比較例において用いた原料は、以下の通りである。
１  原料
（１）エチレン・不飽和エステル共重合体（Ａ）
ＥＭＡ：エチレン・アクリル酸メチル共重合体（アクリル酸メチル単位含有量２０重量％、メルトフローレート（１９０℃、２１６０ｇ荷重、ＪＩＳ  Ｋ７２１０−１９９９）８ｇ／１０分、融点９２℃）
（２）エラストマー（Ｂ）
ＳＥＢＳ：スチレン・エチレン／ブテン・スチレンブロック共重合体（商品名：クレイトンＧ１６５７、スチレン重合体ブロック１３重量％、エチレン／ブテン重合体ブロック８７重量％、メルトフローレート（２００℃、５ｋｇ、ＡＳＴＭ  Ｄ１９３８）８ｇ/１０分）
（３）結晶性ポリオレレン（Ｃ）
（ａ）ｍＰＥ−１：シングルサイト触媒で製造した直鎖低密度ポリエチレン（商品名：エボリューＳＣ００１００、三井化学（株）製、密度９０２ｋｇ／ｍ３、メルトフローレート（１９０℃、２１６０ｇ荷重、ＡＳＴＭ  Ｄ１２３８）８ｇ／１０分）
（ｂ）ｍＰＥ−２：シングルサイト触媒で製造した直鎖低密度ポリエチレン（商品名：エボリューＳＰ０５４０、三井化学（株）製、密度９０３ｋｇ／ｍ３、メルトフローレート（１９０℃、２１６０ｇ荷重、ＡＳＴＭ  Ｄ１２３８）３．８ｇ／１０分）
（ｃ）ＰＰ：プロピレン・エチレン・１−ブテンランダム共重合体（エチレン単位含有量３．６モル％（２．４重量％）、１−ブテン単位含有量１．９モル％（２．５重量％）、密度９１０ｋｇ／ｍ３、メルトフローレート（２３０℃、２１６０ｇ荷重、ＡＳＴＭ  Ｄ１２３８）６ｇ／１０分）
（４）粘着付与樹脂（Ｄ）
Ｐ１１５：水素添加芳香族炭化水素樹脂（商品名：アルコンＡＭ１（荒川化学（株）製、環球法軟化点１１５℃）
（５）防曇剤（Ｅ）
ジグリセリン脂肪酸エステル（商品名：リケマール  Ｏ−７１−ＤＥ、理研ビタミン（株）製）
【００４１】
［実施例１〜８及び１０、参考例］（実施例１、２及び６は、それぞれ参考例１〜３である。）
エチレン共重合体組成物の製造
表１に示す配合組成比で各成分を、単軸押出機を用いて１５０℃で溶融混練して組成物を製造した。
次に予め作成した延伸ＰＥＴ（厚さ１２μｍ）／低密度ポリエチレン（厚さ２０μｍ）からなる２層構成の積層フィルムのポリエチレンフィルム面側に、表１に示す配合組成のエチレン共重合体組成物を押出ラミネーションにより３０μｍ厚みで積層し、試験基材を得た。
【００４２】
厚さ３００μｍのポリプロピレンシート又はポリスチレンシートにこの試験基材をそのエチレン共重合体組成物面が当接するように重ね合わせ、１２０℃、１４０℃及び１６０℃の温度、圧力０．２ＭＰａ、シール時間１．０秒の条件でヒートシールして積層体を得た。この積層体から試験基材部を剥離したときの剥離強度を測定した。これらの結果を表１に併記する。
【００４３】
【表１】
0005188177.tif 000002
【００４４】
［実施例１１〜１２、比較例１］
エチレン共重合体組成物の製造
表２に示す配合組成比で各成分を、単軸押出機を用いて、１５０℃で溶融混練して組成物を製造した。
次に予め作成した延伸ＰＥＴ（厚さ１２μｍ）／低密度ポリエチレン（厚さ２０μｍ）からなる２層構成の積層フィルムのポリエチレンフィルム面側に、表２に示す配合組成のエチレン共重合体組成物を押出ラミネーションにより３０μｍ厚みで積層し、試験基材を得た。この試験基材を、冷蔵庫において５℃で１週間保管したときの防曇性を目視により評価した。
○：曇りなし
×：曇りあり
【００４５】
また厚さ３００μｍのポリスチレンシートにこの試験基材をそのエチレン共重合体組成物面が当接するように重ね合わせ、１２０℃、１４０℃及び１６０℃の温度、圧力０．２ＭＰａ、シール時間１．０秒の条件でヒートシールして積層体を得た。この積層体から試験基材部を剥離したときの剥離強度を測定した。これらの結果を表２に併記する。
【００４６】
【表２】
0005188177.tif 000003
【００４７】
［実施例１３〜１４、比較例２］
表３に示す配合組成のエチレン共重合体組成物を用いた以外は、実施例１１と同様にして試験基材を作製し、その防曇性を評価した。またこの試験基材を用い、ポリスチレンシートの代わりにポリプロピレンシートを用いた以外は実施例１１と同様にヒートシールして積層体を作製し、同様に剥離強度を測定した。結果を表３に併記する。
【００４８】
【表３】
0005188177.tif 000004
【産業上の利用可能性】
【００４９】
本発明によれば、ポリプロピレンやポリスチレンなどの炭化水素系重合体に対して、適度なヒートシール強度を有し、ヒートシール強度の温度依存性も少なく、低温でヒートシールすることが可能な易開封性シール材料が提供される。
【００５０】
本発明によれば、また防曇性に優れ、ポリプロピレンやポリスチレンなどの炭化水素系重合体に対して、適度なヒートシール強度を有し、ヒートシール強度の温度依存性も少なく、低温でヒートシールすることが可能な易開封性シール材料が提供される。
【００５１】
このような易開封性シール材料は、単層であるいは基材に積層して、炭化水素系重合体に対する熱融着フィルムとして使用することができる。また基材に積層して、炭化水素系重合体容器などの蓋材として使用することができる。とくに飲食品の包装材料として使用するときに、防曇性が優れているので、冷蔵庫に保存された場合にも曇りを生じることはなく、商品イメージを損なうことはない。